(57)【要約】【課題】溶融金属の温度を測定するための装置及び方法を提供する。【解決手段】溶融金属浴の温度を測定するための装置であって、光コアードワイヤーと、光コアードワイヤーが少なくとも部分的に内側に配置され、４ｍｍから８ｍｍの範囲の外径を有するとともに、０．２ｍｍから０．５ｍｍの範囲の壁厚を有するチューブと、互いに間隔を置いてチューブ内に配置された３つ以上の分離要素を含むとともに、３つ以上の分離要素のうちの２つの間に少なくとも１つの区画を形成する、複数の分離要素とを備える、装置。本発明は、溶融金属浴の温度を測定するためのシステム及び方法にも関連する。【選択図】図３
2022001867.tif 000002
【特許請求の範囲】
【請求項１】
溶融金属浴の温度を測定するための装置であって、
光コアードワイヤーと、
前記光コアードワイヤーが少なくとも部分的に内側に配置され、４ｍｍから８ｍｍの範囲の外径を有するとともに、０．２ｍｍから０．５ｍｍの範囲の壁厚を有するチューブと、
互いに間隔を置いて前記チューブ内に配置された３つ以上の分離要素を含むとともに、前記３つ以上の分離要素のうちの２つの間に少なくとも１つの区画を形成する、複数の分離要素と
を備える、装置。
【請求項２】
前記チューブは、室温ＲＴで３０Ｗ／ｍＫを超える熱伝導率を有する材料を含む、
請求項１に記載の装置。
【請求項３】
前記チューブの壁厚と熱伝導率との積は、０．０１５Ｗ／Ｋを超える、
請求項２に記載の装置。
【請求項４】
前記光コアードワイヤーと前記チューブとの間のスペースは、
―ガス、ガス混合物、又は
―低密度材料、特に低密度有機材料を含む充填材料
で満たされている、
請求項１から３までのいずれか１項に記載の装置。
【請求項５】
前記充填材料は、綿、羊毛、麻、籾殻及び／又は亜麻を含む、
請求項４に記載の装置。
【請求項６】
前記チューブは、鉄及び／又は合金化鋼種を含む材料のグループのうちの少なくとも１つの材料又は合金を含む、
請求項１から５までのいずれか１項に記載の装置。
【請求項７】
前記分離要素は、炉のエントリーポイントから溶融金属浴の高さまでの距離より小さな距離で互いに間隔を置いて前記チューブ内に配置されている、
請求項１から６までのいずれか１項に記載の装置。
【請求項８】
前記分離要素は、前記装置の長さにわたって換気経路を形成するように配置されている、
請求項７に記載の装置。
【請求項９】
前記分離要素は、炉のエントリーポイントから溶融金属浴の高さまでの距離より大きな距離で互いに間隔を置いて前記チューブ内に配置されている、
請求項１から６までのいずれか１項に記載の装置。
【請求項１０】
前記分離要素は、前記光コアードワイヤーと前記チューブの内部との間にシールを提供するために、気密に前記チューブ内に配置されている、
請求項９に記載の装置。
【請求項１１】
前記分離要素は、２ｍから５ｍの範囲の距離で、好ましくは３ｍから４ｍの範囲の距離で互いに間隔を置いて前記チューブ内に配置されている、
請求項１から６までのいずれか１項に記載の装置。
【請求項１２】
前記分離要素は、シリコーン、好ましくは二成分シリコーン材料、又はゴム材料、レザー材料、コルク材料、及び／又は金属材料を含む、
請求項１から１１までのいずれか１項に記載の装置。
【請求項１３】
前記装置は、０．８ｇ／ｃｍ3から４ｇ／ｃｍ3の範囲、特に１ｇ／ｃｍ3から３ｇ／ｃｍ3の範囲の密度を備えている、
請求項１から１２までのいずれか１項に記載の装置。
【請求項１４】
請求項１から１３までのいずれか１項に記載の装置と、
溶融金属浴内に前記装置の先端を供給するための供給手段と
を備える、システム。
【請求項１５】
請求項１から１３までのいずれか１項に記載の装置、又は請求項１４に記載のシステムを用いて、溶融金属浴の温度を測定するための方法であって、
前記溶融金属に向けられた先端で前記温度を測定するための前記装置を、１０ｇ／ｓから５０ｇ／ｓの範囲の供給速度で、前記溶融金属浴内に供給すること、及び
前記溶融金属の前記温度を測定すること
を含む、方法。
【発明の詳細な説明】
【技術分野】
【０００１】
本発明は、溶融金属浴の温度を測定するための装置であって、光コアードワイヤー及びチューブを含む装置に関する。本発明は、溶融金属浴の温度を測定するための対応する装置を使用するシステム及び方法にも関する。
【背景技術】
【０００２】
金属製造プロセス中に冶金容器内の溶融金属浴の温度を測定するために利用可能ないくつかの手段及び方法がある。溶融金属浴、特に電気アーク炉(electric arc furnace)（ＥＡＦ）の溶融環境における鉄又は鋼の温度を測定するためのこれらの手段の１つは、金属チューブに囲まれた光ファイバーを溶融金属に浸漬することを含む。金属チューブで囲まれた光ファイバーは、光コアードワイヤーとも呼ばれる。光ファイバーは、熱放射を受け取ることができるとともに、溶融金属から検出器（例えばパイロメータ等）に熱放射を運ぶことができる。適切な計器使用は、溶融金属浴の温度を決定するための検出器に関連付けることができる。
【０００３】
溶融金属浴の温度を測定するために、光コアードワイヤーを溶融金属浴内に供給することができる。溶融金属浴では、所定の時間間隔にわたる連続的な温度測定のために本質的に一定の速度で光コアードワイヤーが消費される。光コアードワイヤーの先端は、冶金容器に浸される。その先端は、溶融金属浴内に向かう途中で最初に高温雰囲気に遭遇し、次にスラグ層、その次に溶融金属浴に遭遇する。温度測定が終了すると、光コアードワイヤーの先端を溶融金属浴から部分的に引き戻され得る。引き戻された光コアードワイヤーの先端は、次の温度測定のための新しい先端となる。
【０００４】
下記の特許文献１は、光コアードワイヤーを使用して溶融金属浴の温度を測定するための方法及び装置を例示的に説明している。
【０００５】
従来技術で知られている装置の多くは、一般に、チューブ内に配置された光ファイバーを使用して構築されている。光ワイヤーと金属チューブとの間のギャップは、一般に、浸漬中の溶融金属浴の熱から光ワイヤーを保護するために充填材料で満たされている。光コアードワイヤー及びチューブは、溶融金属浴内の同じ位置に、同じ又は異なる速度で溶融金属浴内に供給され得る。
【先行技術文献】
【特許文献】
【０００６】
【特許文献１】欧州特許出願公開第１８５７７９２号明細書
【発明の概要】
【発明が解決しようとする課題】
【０００７】
残念ながら、この構造では、適用範囲全体にわたって信頼できる測定が常に得られるとは限らない。ここで、適用範囲という用語は、溶融金属浴の温度測定が行われる温度範囲を指すために使用され得る。具体的には、低い温度範囲での温度測定と高いスラグ温度との組み合わせにより、出力データに大きな変動が生じる可能性がある。例えば、通常の鋼種の温度範囲は１５２０〜１７００℃である。但し、それに応じて測定される温度の大部分は、通常１５５０〜１６２０℃である。
【０００８】
従って、溶融金属中の装置の消費を最小限に抑えながら、適用範囲全体にわたってより正確な温度測定値を取得できる装置及び方法が必要である。
【課題を解決するための手段】
【０００９】
本発明は、溶融金属浴の温度を測定するための装置であって、
光コアードワイヤーが少なくとも部分的に内側に配置され、４ｍｍから８ｍｍの範囲の外径を有するとともに、０．２ｍｍから０．５ｍｍの範囲の壁厚を有するチューブと、
互いに間隔を置いてチューブ内に配置された３つ以上の分離要素を含むとともに、３つ以上の分離要素のうちの２つの間に少なくとも１つの区画を形成する、複数の分離要素と
を備える、装置を提供する。
【００１０】
ここで、「光コアードワイヤー」という用語は、ケーシング、特に金属チューブに含まれ得る光ファイバーを指すために使用され得る。ケーシングは、光ファイバーを完全に取り囲むことができるか、又はケーシングが光ファイバーを完全に取り囲んでいないように少なくとも部分的に開放されていることができる。また、ケーシングは、溶融金属に適用するための物質(agent)で少なくとも部分的に満たすことができる。また、光ファイバーはケーシングなしで使用され得る。
【００１１】
装置のチューブは、金属チューブであって、その金属チューブの中でその金属チューブの長さに沿って光コアードワイヤーが延びる金属チューブであり得る。例えば、光コアードワイヤーは、金属チューブの中心に配置することができ、金属チューブの方向に延びることができる。
【００１２】
本発明によれば、チューブは、
・４ｍｍから８ｍｍの範囲の外径、及び
・０．２ｍｍから０．５ｍｍの範囲の壁厚
を有する。
【００１３】
チューブの壁厚は、好ましくは０．３ｍｍから０．４ｍｍの範囲である。また、溶融金属浴でのテストでは、温度測定の精度は、温度測定中に溶融金属浴に入る冷たい材料の質量に関連していることが示されている。単位時間あたりのこの質量は、供給速度と装置のジオメトリに依存する場合がある。
【００１４】
また、装置は、チューブ内に配置された３つ以上の分離要素を含むとともに、３つ以上の分離要素のうちの２つの間に少なくとも１つの区画を形成する、複数の分離要素を含む。
【００１５】
ここで、「区画」という用語は、チューブ内の異なる分離要素間の体積に関連する。
【００１６】
ここで、「分離要素」という用語は、チューブ内の体積を細分化するチューブ内に配置された部品に関連する。
【００１７】
分離要素は、開口部を含むチューブ内に配置された円板状の要素であって、その円板状の要素を通って光コアードワイヤーが延在し、少なくとも部分的に光コアードワイヤーを支持することができる円板状の要素として実現することができる。開口部は、好ましくは、チューブの中心で光コアードワイヤーを支持するために要素の中央にある。しかしながら、種々の例では、分離要素は異なる形状を有することもできる。例えば、分離要素は、立方体状、円筒形状、円錐形状、三角形状、球形状、ピラミッド形状、台形形状、及び／又は多角形状の形状を有することができる。一例では、装置は、チューブ内に配置された少なくとも５つの分離要素を含む複数の分離要素を含む。
【００１８】
分離要素は、光コアードワイヤー又はチューブのいずれかに取り付けることができ、有利には、すなわち、光コアードワイヤーとチューブとの間のそれらの配置により、チューブと光コアードワイヤーとの間の摩擦を最小限に抑え、従って応力を回避することができる。さらに、溶融金属に装置が供給されている時、光コアードワイヤーとチューブは共に動くことができる。従って、溶融金属浴内に供給されるとき、光コアードワイヤー及びチューブの相対的な動きを最小限に抑えるか、又は回避することさえできる。
【００１９】
光コアードワイヤー及びチューブの速度及び位置は、本質的に同じであり得る。
【００２０】
有利には、分離要素を使用して少なくとも任意の２つの分離要素の間に区画を生成することにより、溶融金属のチューブへの侵入を効率的に防ぐことができる。
【００２１】
有利には、上記のような装置を使用することにより、チューブは、制御された方法で浸漬端から溶融する。これは、より正確な温度測定につながる。実際の温度測定は、溶融金属浴でチューブが溶けている間に行われ得る。
【００２２】
上記のような装置を使用することにより、チューブは、溶融金属浴内に入る前に有利に溶融しない。また、チューブは側面から溶けず、チューブ内部への溶融金属の浸透を最小限に抑えることができる。これらは、温度測定に悪影響を及ぼす。
【００２３】
例えば、区画に含まれるガスは、装置が溶融金属浴内に挿入されたときの温度上昇により膨張する。一例では、鋼の侵入を防ぐために必要な圧力上昇は、溶融金属浴への目標浸漬深さでの静圧の簡単な計算によって計算することができる。
【００２４】
それにもかかわらず、溶融金属浴の温度の急激な上昇は、これらの区画に約６バール程度の圧力上昇を発生させる場合がある。このような圧力は、溶融プロセスが始まる前にチューブの側壁に亀裂を引き起こす可能性がある。
【００２５】
さらに、上記で定義したように、チューブの外径及び壁厚を減らすことによって単位長さあたりの質量を最小化することは、より正確な温度測定値の取得に寄与することが示されている。また、曲がったり浮いたりせずに溶融金属浴に入るには、最小直径が有利である。
【００２６】
一例では、チューブは、室温（ＲＴ）で３０Ｗ／ｍＫを超える熱伝導率を有する材料を含む。
【００２７】
ここで、室温ＲＴという用語は、約２０℃の温度、特に１６℃から２５℃の範囲の温度を指すために使用することができる。
【００２８】
一例では、光コアードワイヤーとチューブとの間のスペースは、
−ガス、ガス混合物、又は
−低密度材料、特に低密度有機材料を含む充填材料
で満たされている。
【００２９】
スペースは、例えば、空気又は不活性ガスで満たすことができる。低出力値につながる溶融金属のチューブへの侵入を最小限に抑えるために、光コアードワイヤーとチューブとの間のスペース空間に少なくとも部分的に充填材料が有利に配置され得る。
【００３０】
ここで、「低密度」という用語は、２ｇ／ｃｍ3未満、好ましくは１ｇ／ｃｍ3未満の密度を有する材料を指すために使用され得る。
【００３１】
一例では、充填材料は、綿、羊毛、麻、籾殻及び／又は亜麻を含む。灰分が１０％未満の他の低密度充填材料も適している。
【００３２】
灰分は、材料が完全に燃焼した後に残っている材料の不燃性成分を表すことができる。
【００３３】
一例では、チューブは、鉄及び／又は合金化鋼種を含む材料のグループのうちの少なくとも１つの材料又は合金を含む。
【００３４】
有利には、上記の材料は、室温で３０Ｗ／ｍＫを超える熱伝導率を有する。
【００３５】
一例では、チューブの熱伝導率と壁厚との積は、０．０１５Ｗ／Ｋを超える。
【００３６】
薄い壁と組み合わせた高い熱伝導率が有利な場合がある。壁厚（ｍｍ）と熱伝導率との積は、有利には、０．０１５Ｗ／Ｋより高くなり得る。一例では、厚さ０．３ｍｍの外壁は、熱伝導率が＞５０Ｗ／ｍＫの材料を必要とする。
【００３７】
有利には、チューブの材料の熱伝導率が高いほど、チューブの加熱中の温度分布がより均一になる。対照的に、不均一な温度分布は、チューブの側壁の制御されていない爆破につながり、溶融金属の望ましくない侵入をもたらす可能性がある。
【００３８】
典型的な炉では、エントリーポイントと溶融金属浴の間の距離は１〜２ｍの範囲である。
【００３９】
一例では、分離要素は、炉のエントリーポイントから溶融金属浴の高さまでの距離よりも小さな距離で互いに間隔を置いてチューブ内に配置されている。この例では、分離要素は、装置の長さにわたって換気経路を形成するように配置され得る。
【００４０】
一例では、分離要素は、シリコーン、好ましくは二成分シリコーン材料、ゴム材料、レザー材料、コルク材料、及び／又は金属材料を含む。
【００４１】
突然の圧力上昇の悪影響に打ち勝つために、小さな区画が選択され得る。これは、測定中に少なくとも１つの区画が炉に供給されることを意味する。この区画内のガスは膨張し、熱膨張により圧力が上昇する。有利には、換気経路は、チューブの側壁からの鋼及びスラグの侵入を防ぐ。装置の浸漬中に、膨張するガスが装置の浸漬端から部分的に排出され得る。
【００４２】
別の例では、分離要素は、炉のエントリーポイントから溶融金属浴の高さまでの距離よりも大きな距離で互いに間隔を置いてチューブ内に配置されている。
【００４３】
この場合、次の区画は部分的に炉内及び炉外に配置される。有利には、これは、区画の全長にわたってガスの加熱を防ぎ、従って、区画で得られる最大圧力を低下させて、突然の圧力上昇の悪影響に打ち勝つことができる。また、前述の例では、チューブ内に分離要素を気密に配置して、光コアードワイヤーとチューブの内側との間にシールを提供することができる。
【００４４】
別の例では、分離要素は、２ｍから５ｍの範囲の距離で、好ましくは３ｍから４ｍの距離で、互いに間隔を置いてチューブ内に配置されている。
【００４５】
ほとんどの冶金プロセスでは、溶融金属浴は、溶融金属浴よりも低密度のスラグ層で覆われている。例えば、製鋼プロセスでは、溶鋼の密度は約７ｇ／ｃｍ3であり、スラグカバーの密度は約２ｇ／ｃｍ3である。この密度は、転炉、電気アーク及び取鍋炉の処理段階中に、ＣＯ／ＣＯ2気泡によって引き起こされるスラグの発泡により、さらに低下する場合がある。装置の密度が金属溶融浴よりも高い場合、装置は底に沈む傾向にあり、密度が低いと浮く傾向にある。
【００４６】
一例では、装置は、０．８ｇ／ｃｍ3から４ｇ／ｃｍ3の範囲、特に１ｇ／ｃｍ3から３ｇ／ｃｍ3の範囲の密度を備えている。
【００４７】
装置の浸漬中の浮き上がりのリスクを防ぐために、０．８ｇ／ｃｍ3から４ｇ／ｃｍ3の範囲、特に１ｇ／ｃｍ3から３ｇ／ｃｍ3の範囲の材料密度が有利である。
【００４８】
電気アーク炉プロセスは、スラグの密度範囲が非常に広くなる。崩壊フェーズでの推定スラグ厚さは約３０ｃｍであり、スラグ厚さは発泡中に炉の屋根まで上昇する場合がある。従って、このプロセスで使用される装置は、正確な温度測定値を取得できるように、この範囲で適用可能である必要がある。
【００４９】
本発明は、本明細書に記載の装置と、溶融金属浴内に装置の先端を供給するための供給手段とを備えるシステムにも関する。システムはまた、装置のためのエントリーポイントを有するとともに、溶融金属浴及びスラグカバーを保持する炉もさらに備えていてよい。
【００５０】
本発明はさらに、本明細書に記載の装置又はシステムを使用して、溶融金属浴の温度を測定するための方法であって、
溶融金属に向けられた先端で温度を測定するための前記装置を、１０ｇ／ｓから５０ｇ／ｓの範囲の供給速度で、溶融金属浴内に供給すること、及び
溶融金属の温度を測定すること
を含む、方法に関する。
【００５１】
５０ｇ／ｓの供給速度が最大と見なされる場合がある。高温の用途では、溶融金属浴で十分な深さに達するためにこの速度を適用する必要がある。低温の用途では、この値は低くてよい。すべての製鋼用途で、最小の浸漬深さを得るために、最低１０ｇ／ｓが要求される。
【００５２】
例えば、電気アーク炉の用途では、約３０ｇ／ｓの供給速度で最も正確な測定値が取得され得る。取鍋炉の用途では約２０ｇ／ｓの供給速度で、取鍋の用途では約１６ｇ／ｓの供給速度で、最も正確な測定値が取得され得る。
【００５３】
すでに上述したように、温度測定の精度は、温度測定中に溶融金属浴に入る冷たい材料の質量に関連していることが分る。単位時間あたりのこの質量は、供給速度及び装置のジオメトリに依存する場合がある。
【００５４】
有利には、上述の方法で定義された供給速度で上述の装置を供給することにより、より正確な温度測定値が取得され得る。
【００５５】
一例では、光コアードワイヤー及びチューブは、同じ速度で共に溶融金属浴内に供給される。
【００５６】
以下に、２つの有利な例を説明する。
【００５７】
第１の例では、正確な温度測定値を取得するために必要とされる供給速度が検証された。光コアードワイヤーと、６ｍｍの外径及び０．３ｍｍの壁厚を有する低炭素鋼チューブとを備えるとともに、約１．６ｇ／ｃｍ3の密度を有する装置が、８００ｍｍ／ｓの速度で、３００ｍｍの深さまで、溶融金属浴内に供給され得る。約１．６ｇ／ｃｍ3の密度は、４４．１ｇ／ｍの質量に対応する。この速度では、全適用範囲にわたって測定が正確になる。有利には、選択された構成は、溶融金属内に留まり、溶融金属−スラグ界面の方向に向かって浮く。
【００５８】
以下のパラメータ例は、第１の例に関して取得された。
時間＝３００ｍｍ／８００ｍｍ／ｓ＝０．３７５ｓ
質量＝４４．１ｇ／ｍ×０．３ｍ＝１３．２ｇ
質量／時間＝１３．２ｇ／０．３７５ｓ＝３５．２ｇ／ｓ
【００５９】
第２の例では、正確な温度測定値を取得するための最大供給速度が求められた。７ｍｍの外径及び０．４ｍｍの壁厚を有する低炭素鋼チューブで、約２．２ｇ／ｃｍ3（６８．６ｇ／ｍに対応）の密度を有する装置が、７２８ｍｍ／ｓの最大速度で、４００ｍｍの深さまで、溶融金属浴内に供給され得る。この速度までは、全適用範囲にわたって測定の信頼性が高くなる。選択された構成は、溶融金属内に留まり、溶融金属−スラグ界面の方向に向かって浮く。
【００６０】
以下のパラメータ例は、第２の例に関して取得された。
質量＝６８．６ｇ／ｍ×０．４ｍ＝２７．４ｇ
時間＝２７．４ｇ／５０ｇ／ｓ＝０．５４ｓ
速度＝４００ｍｍ／０．５４ｓ＝７２８ｍｍ／ｓ
【００６１】
続いて、本発明の基礎となっているアイディアを、図に示されている実施形態に関してより詳細に説明するものとする。
【図面の簡単な説明】
【００６２】
【図１】図１は、本発明の一実施形態による、溶融金属浴の温度を測定するためのシステムの概略図を示す。
【図２】図２は、溶融金属の温度を測定する前、測定中及び測定後の、装置の先端の浸漬を示す位置−時間グラフの概略図を示す。
【図３】図３の（ａ）及び（ｂ）は、本発明の第１及び第２実施形態による装置の概略図を示す。
【図４】図４は、本発明の実施形態による区画の気密性を検証するためのシステムの概略図を示す。
【図５】図５の（ａ）〜（ｃ）は、第１実施形態による装置を溶融金属浴内に浸漬することの概略図を示す。
【図６】図６の（ａ）〜（ｃ）は、本発明の実施形態による分離要素の異なる構成の概略図を示す。
【図７】図７の（ａ）〜（ｃ）は、本発明の実施形態による装置の概略図を示す。
【発明を実施するための形態】
【００６３】
図１は、本発明の一実施形態による、溶融金属浴１５の温度を測定するためのシステムの概略図を示す。
【００６４】
図１に示されているように、システムは装置１を備えている。装置１は、少なくとも部分的にコイル９上に配置されているとともに、測定を行うために少なくとも部分的にコイル９から巻き戻される。装置１の第１端部は、パイロメータ１１に接続されている。パイロメータ１１は、次に、装置１で得られたデータを処理するためにコンピュータシステム（図示せず）に接続され得る。図１に示されているように、装置１は、供給機１３によりガイドチューブ１７を通して容器内に供給される。容器は、エントリーポイント１９を有するとともに、溶融金属浴１５を含む。
コイル９からエントリーポイント１９まで延びる装置１の一部の温度は低いと見なすことができ、これは、室温から１００℃までの範囲の温度であり得る。溶融金属浴１５の方にエントリーポイント１９を通過すると、最初に１７００℃以上の高温雰囲気に遭遇し、次にスラグ層１６が続き、その次に溶融金属浴１５が続く。容器へのエントリーポイント１９には、装置１への金属及びスラグの侵入を防ぐために、ブローランス（図１には示されていない）が装備され得る。
溶融金属浴１５内に沈められた装置１の先端は溶融し、この溶融段階の間に温度測定値を得ることができる。溶融金属浴１５内の装置１の先端によってカバーされる距離は、ＬMMによって示される。測定値が取得された後、高温雰囲気に位置するとともにスラグ層１６まで延びる装置１の部分は、コイル９の方に送り戻されることができ、次の測定のために再利用されることができる。容器内の装置１の先端によってカバーされる距離は、図１においてＬMEASで示されている。図１には、スラグ層−大気界面(Slag Layer - Atmosphere Interface)（ＳＡＩ）及び溶融金属−スラグ層界面(Molten Metal - Slag Layer Interface)（ＭＳＩ）も示されている。
【００６５】
図２は、溶融金属の温度を測定する前、測定中及び測定後の、装置の先端の浸漬を示す位置−時間グラフの概略図を示す。本説明のために、図２の位置−時間グラフは、装置の先端が測定中に溶けないと仮定された簡略化されたケースを示す。図１に示されるエントリーポイントは、容器のエントリーポイントであり、測定の基準点と見なされる。図２には、容器内のカバーされる距離ＬMEASが、溶融金属内の先端によってカバーされる距離ＬMM、及び１回の温度測定を実行するために通常消費される装置の長さＬCをとともに示されている。シーケンスは、容器のエントリーポイントに配置された装置の新しい先端で終了する。送り方向距離及び溶融金属浴１５に浸漬された装置の長さＬMMは、溶融金属浴中の長さとともに減少されて、戻り距離が得られる。
【００６６】
図３の（ａ）及び（ｂ）は、測定シーケンス中の、本発明の第１及び第２実施形態による装置１，１’の概略図を示す。図３の（ａ）及び（ｂ）は、エントリーポイント１９から溶融金属浴１５内に供給された装置の一部を示している。
【００６７】
両方の実施形態において、装置１，１’は、チューブ５，５’内に配置された３つ以上の分離要素７ａ，７ａ’，７ｂ，７ｂ’，７ｎ’を含む。これらは、分離要素７ａ，７ａ’，７ｂ，７ｂ’，７ｎ’のうちの２つの間に少なくとも１つの区画を形成する。
【００６８】
図３の（ａ）は、大きな区画を備えた構成を有する第１実施形態による装置１を示している。
第１実施形態による構成では、分離要素７ａ，７ｂは、エントリーポイント１９から溶融金属−スラグ層界面ＭＳＩまでの距離よりも大きな距離で互いに間隔を置いて、光コアードワイヤー３の周りのチューブ５内に配置されている。図示されている構成では、区画の長さは、閉じた区画がその全長にわたって容器内に配置されないように選択されている。
エントリーポイント１９にブローランス（図示せず）が装備されている場合、容器内の小さな部分は低温であると見なすことができる。図３の（ａ）に示されているように、区画は、２つの分離要素７ａ，７ｂの間に形成され、第１分離要素７ａは低温領域にあり、反対側の第２分離要素７ｂは高温領域にある。
【００６９】
図３の（ｂ）は、小さな区画を備えた構成を有する第２実施形態による装置１’を示している。
ここで、分離要素７ａ’，７ｂ’，７ｎ’は、炉のエントリーポイント１９から溶融金属−スラグ層界面ＭＳＩまでの距離よりも小さな距離で互いに間隔を置いて、チューブ５’内に配置されている。
図３の（ｂ）に示される実施形態では、分離要素７ａ’，７ｂ’，７ｎ’は、浸漬端からコイル（図３の（ｂ）には示されていない）の方向への換気経路を形成するために、少なくとも部分的にガス透過性である。
【００７０】
図４は、図３の（ａ）及び（ｂ）に示される装置１，１’のチューブ５，５’内に配置された分離要素７ａ，７ｂ，７ａ’，７ｎ’によって形成された区画の気密性を検証するためのシステムの概略図を示す。
【００７１】
図示されている気密性を検証するためのシステムは、圧力調整器２１、流量計２３、バルブ２５及び圧力計２７を備えている。テストのために、図示されている装置１，１’のいずれかがシステムに接続され得る。しかしながら、当業者は、区画の気密性を検証するために利用可能な代替手段があることも知っているであろう。
【００７２】
正確な測定値を得るために、少なくとも、大きな区画を備えた構成を有する装置１の区画は気密であるべきである。区画の「気密性」は、個々の分離要素７ａ，７ａ’，７ｎ’の気密性をテストして、０．８バールの逆圧を示すことによってテストできる。
経験則として、区画の長さが長いほど、この圧力は高くなるはずであると言える。高温ゾーンの長さの２倍までのチャンバーの長さは、０．９バールを超える逆圧で良好な結果を示すことが示されている。
有機化合物を有する分離要素は、高温ゾーンでガスの発生を引き起こすことができる。これらの分離要素は、測定シーケンス中に燃焼し、換気経路を作成することができる。
システムに接続されているものとして図４に示されている装置１’は、２０個の分離要素を含む装置１’のテストに基づいて、０．２〜０．８バールの逆圧を示す場合がある。図４において装置１’の隣に示されている装置１は、単一の分離要素を含む装置１のテストに基づいて、＞０．９バールの逆圧を示す場合がある。
【００７３】
一例として、図４に示すシステムを使用して気密性を検証する方法は、手順１−４で以下に説明される：
１．バルブ２５を閉じた状態で、圧力調整器２１を１バールの過圧に設定し、
２．バルブ２５を開き、流量計２３を５Ｌ／ｍｉｎに設定し、
３．試験品１，１’をシステムに接続し、そして
４．圧力計２７の圧力を測定する。
【００７４】
図５の（ａ）〜（ｃ）は、第１実施形態による装置１の概略図を示す。特に、図５の（ａ）〜（ｃ）は、エントリーポイント１９から溶融金属浴１５内に供給される装置１の一部を示している。図では、左側から右側に向かって、装置１を溶融金属浴１５に浸漬する３つの段階が例示的に示されている。
【００７５】
図５の（ａ）では、分離要素７ｂが高温雰囲気に配置されていることが示されている。装置１の先端への金属及びスラグの侵入は、分離要素７ｂによって防ぐことができる。先端が溶融金属浴１５に換気することができるとともに、次の区画が部分的に低温ゾーンに配置されているので、チューブ５内の高圧を防ぐことができる。
測定シーケンスの後、溶融金属浴１５内のコアードワイヤーの一部が溶融され、次の測定シーケンスで、装置１の新しい先端が図５の（ｂ）に示されるように配置される。この場合も、金属及びスラグの侵入は分離要素７ｂによって回避され、区画が部分的に低温領域に配置されるため、次の区画の過圧が低減される。図５の（ｂ）に示されているシーケンスが終了した後、図５の（ｃ）に示されているように新しい先端が配置される。この測定シーケンスの間、分離要素７ｂは溶融金属浴１５に入り、区画内の内圧が高くなりすぎる前にチューブ５が溶融する。
図５の（ｃ）に示されているシーケンスが終了した後、次の測定は再び図５の（ａ）に示されているシーケンスに類似する。
【００７６】
図６の（ａ）〜（ｃ）は、本発明の実施形態による分離要素７，７’，７’’の異なる構成の概略図を示す。当業者は、本明細書で説明する例では、チューブ内で異なる構成を共に使用できることを知っているであろう。
【００７７】
図６の（ａ）には、ガス透過性であり、光コアードワイヤー（図６の（ａ）には示されていない）用の中央開口部の周りに配置された換気経路８を有する分離要素７が示されている。図示されている構成は、供給シーケンス中の装置の曲げ及び直線化中の光コアードワイヤーの相対的な動きを可能にする。
【００７８】
図６の（ｂ）には、ガス透過性であり、分離要素７’の表面に配置された換気経路８’を有する分離要素７’が示されている。ここで、分離要素７’は、チューブの内側に取り付けられた時に装置のチューブと接触する。
【００７９】
図６の（ｃ）には、ガス透過性であり、ガス透過性である材料を選択することによって換気経路８’’が作成された分離要素７’’が示されている。
【００８０】
図７の（ａ）〜（ｃ）は、本発明の実施形態による装置１，１’，１’’の概略図を示す。各図の矢印は、溶融金属浴（図７の（ａ）〜（ｃ）には示されていない）への装置１，１’，１’'の浸漬方向を示している。
【００８１】
図７の（ａ）は、チューブ５と光コアードワイヤー３との間の空間に配置された充填材料４を有する装置１を示している。充填材料４は、綿等の低密度の材料であり得る。
【００８２】
図７の（ｂ）は、装置１’を示し、それにより、光コアードワイヤー３’の外径に配置された開口によって換気経路８’が作成されている。
【００８３】
図７の（ｃ）は、気密シールを提供することができる分離要素７ａ’’，７ｂ’’と、分離要素７ａ’’，７ｂ’’の間に配置された追加の分離要素７ｃ’’，７ｄ’’とを有する装置１’’を示す。分離要素７ｃ’’，７ｄ’’は、チューブ５’’と直接接触していない。
【符号の説明】
【００８４】
１，１’，１’’  装置
３，３’，３’’  光コアードワイヤー
４  充填材料
５，５’，５’’  チューブ
７−７’’，７ａ−７ｎ’’  分離要素
８，８’，８’’  換気経路
９  コイル
１１  パイロメータ
１３  供給機
１５，１５’  溶融金属浴
１６，１６’  スラグ層
１７  ガイドチューブ
１９  エントリーポイント
２１  圧力調整器
２３  流量計
２５  バルブ
２７  圧力計
ＳＡＩ  スラグ層−大気界面
ＭＳＩ  溶融金属−スラグ層界面
ＬMEAS  測定距離
ＬMM  溶融金属内の距離
ＬC  溶融金属内で消費される装置の距離
【図１】
2022001867.tif 000003
【図２】
2022001867.tif 000004
【図３】
2022001867.tif 000005
【図４】
2022001867.tif 000006
【図５】
2022001867.tif 000007
【図６】
2022001867.tif 000008
【図７】
2022001867.tif 000009
【外国語明細書】
2022001867000001.pdf